(57)【要約】【課題】  昆虫の飛来抑制効果に優れ、視認性にも優れ作業環境に悪影響を及ぼさない透明樹脂シートを提供する【解決手段】  透明な熱可塑性樹脂１００重量部に対し、紫外線吸収剤０．０１〜１重量部および蛍光増白剤０．０１〜１重量部含有させる。【選択図】なし【特許請求の範囲】
【請求項１】
透明な熱可塑性樹脂１００重量部に対し、紫外線吸収剤０．０１〜１重量部および蛍光増白剤０．０１〜１重量部含有せしめた樹脂組成物よりなり、４１０ｎｍ以下の波長の光を阻止することを特徴とする透明樹脂シート。
【発明の詳細な説明】
【技術分野】
【０００１】
本発明は、透明樹脂シート、とくに昆虫飛来抑制効果に優れ、人間の目には着色していないように見える透明樹脂シートに関する。
【背景技術】
【０００２】
熱可塑性樹脂よりなる透明樹脂シートは幅広い分野で用いられており、透明性を生かして工場の機械カバー、間仕切り材などとしても利用されている。
【０００３】
上記機械カバーなどとして用いた場合、カバー内部に設けられた蛍光灯などに反応して昆虫が飛来し、そこで製造されている製品の品質管理上の問題となることが多い。
【０００４】
一般に昆虫は紫外線領域の光、つまり約３６０ｎｍをピークに主に３００〜４１０ｎｍの波長の光に集まる特性があり、この領域の光を遮断することにより昆虫の飛来を抑制する方法が提案されている。例えば、紫外線吸収剤を用いて３８０ｎｍ以下の波長の光の透過を阻止するもの（特許文献１）、あるいは３８０ｎｍ以下の波長の光を阻止するとともに、黄色あるはオレンジ色の着色剤により４００ｎｍ以上の波長の光の透過を抑制するもの（特許文献２）などである。
【０００５】
しかしながら上記の方法では、３８０ｎｍを超えた波長領域での昆虫の飛来抑制効果が不充分である、あるいは黄色やオレンジ色に着色されているため視認性に劣り、作業者の精神的疲労が増大する等作業環境が劣悪になるといった問題があった。
【特許文献１】特開昭５５−０２３９２１
【特許文献２】特開昭６２−２７８９３１
【発明の開示】
【発明が解決しようとする課題】
【０００６】
本発明は、上記問題を解決し、昆虫の飛来抑制効果に優れ、視認性にも優れ作業環境に悪影響を及ぼさない透明樹脂シートを提供することを目的とする。
【課題を解決するための手段】
【０００７】
本発明者は、透明な熱可塑性樹脂に紫外線吸収剤および蛍光増白剤を添加することにより上記目的が達成できることを見出したものである。つまり、本発明は、透明な熱可塑性樹脂１００重量部に対し、紫外線吸収剤０．０１〜１重量部および蛍光増白剤０．０１〜１重量部含有せしめた樹脂組成物よりなり、４１０ｎｍ以下の波長の光を阻止することを特徴とする透明樹脂シートを要旨とする。
【発明の効果】
【０００８】
上記の通り、本発明の透明樹脂シートは、透明な熱可塑性樹脂に特定量の紫外線吸収剤と蛍光増白剤とを含有せしめた組成物よりなるもので、４１０ｎｍ以下の波長の光が阻止されることにより、従来紫外線吸収剤により３８０ｎｍ程度までの波長の光を阻止していたものに較べ、昆虫が反応する光の波長領域がより広く制限されることにより昆虫の飛来抑制効果が改善される。また、本発明の透明樹脂シートは着色されておらず、視認性に優れ作業環境にも悪影響を及ぼすことはなく、工場等の機械カバー、間仕切り材などに好適に用いることができる。
【発明を実施するための最良の形態】
【０００９】
本発明の透明な熱可塑性樹脂は、例えば、ポリエチレンテレフタレート、非晶質ポリエステル（テレフタル酸からなるジカルボン酸成分と、１、４−シクロヘキサンジメタノ−ルとエチレングリコ−ルからなるジオール成分とから構成されたポリエステル樹脂）、ポリカーボネート、ポリメタクリル酸メチル、ポリスチレン、ポリ塩化ビニルなど周知のものから任意に選択することができる。
【００１０】
紫外線吸収剤としては、ベンゾトリアゾール系、ベンゾフェノン系、サリチル酸系、シアノアクリレート系など周知のものから任意に選択することができる。
【００１１】
蛍光増白剤としては、クマリン系化合物、ベンゾオキサゾ−ル系化合物など周知のものを用いることができる。クマリン系化合物としては、３−フェニル−７−アミノクマリン、３−フェニル−７−（イミノ−１’３’５’−トリアジン−２’−ジエチルアミノ−４’−クロロ）−クマリン、３−フェニル−７−（イミノ−１’３’５’−トリアジン−２’−ジエチルアミノ−４’−メトキシ）−クマリン、３−フェニル−７−（２Ｈ−ナフト（１，２−ｄ）−トリアゾール−２−イル）クマリン、４−メチル−７−ヒドロキシ−クマリンなどをあげることができる。また、ベンゾオキサゾール系化合物としては、２，５−チオフェンジイル（５−ｔｅｒｔ−ブチル−１，３−ベンゾオキサゾール）、４，４’−ビス（ベンゾオキサゾール−２−イル）スチルベン，４−（ベンゾオキサゾール−２−イル）−４’−（５−メチルベンゾオキサゾール−２−イル）スチルベン、４，４’−ビス（ベンゾオキサゾール−２−イル）フランなどをあげることができる。これらの蛍光増白剤は１種または２種以上を混合して使用しても差し支えない。
【００１２】
紫外線吸収剤は３８０ｎｍまでの波長の紫外線領域の光を遮蔽するが、これに蛍光増白剤を併用することにより４１０ｎｍ程度までの波長の光を遮蔽することができる。ここで、紫外線吸収剤および蛍光増白剤は、透明な熱可塑性樹脂１００重量部に対し、それぞれ０．０１〜１重量部添加する必要がある。紫外線吸収剤の添加量が０．０１重量部未満であると、３８０ｎｍ以下の波長の光を充分に阻止することができない。また１重量部を超えて添加しても紫外線吸収性能の向上がみられない。また、蛍光増白剤の添加量が０．０１重量部未満であると、３８０ｎｍ〜４１０ｎｍの波長の光を充分に阻止することができない。また１重量部を超えて添加しても、この波長域での光遮蔽効果の向上が見られない。
【００１３】
本発明の透明樹脂シートは、透明な熱可塑性樹脂に紫外線吸収剤および蛍光増白剤が配合された樹脂組成物を、周知の成形方法、例えば押出成形、カレンダー成形、プレス成形などによりシート形状とすることにより得ることができる。
【実施例】
【００１４】
用いた原料は次の通りである。
透明な熱可塑性樹脂：
（ａ）非晶質ポリエステル（テレフタル酸からなるジカルボン酸成分と、１、４−シクロヘキサンジメタノ−ルとエチレングリコ−ルからなるジオール成分とから構成されたポリエステル樹脂）、商品名「ＥＡＳＴＭＡＮ  ６７６３」、ＥＡＳＴＭＡＮ  Ｃｈｅｍｉｃａｌ社製
（ｂ）ポリカーボネート、商品名「カリバー３００−４」、住友ダウ社製
紫外線吸収剤：ベンゾトリアゾール系（２−（５−メチル−２−ヒドロキシフェニル)ベンゾトリアゾール）、商品名「ＴＩＮＵＶＩＮ  Ｐ」、チバ・スペシャリティ・ケミカルズ社製
蛍光増白剤：ベンゾオキサゾール系（４，４’−ビス（ベンゾオキサゾール−２−イル）スチルベン）、商品名「ＵＶＩＴＥＸ  ＯＢ−ＯＮＥ」、チバ・スペシャリティ・ケミカルズ社製
【００１５】
＜実施例１〜３、比較例１〜２＞
熱可塑性樹脂として上記（ａ）を用い、紫外線吸収剤および蛍光増白剤を表１に示した配合割合（表中の数値は熱可塑性樹脂１００重量部に対する重量部を示す）で混合し、押出成形することにより、厚さ５ｍｍの透明シートを得た。得られた試料シートについて、Ｏｃｅａｎ  Ｏｐｔｉｃｓ社製分光光度計にて３００〜４１０ｎｍの波長域における最大透過率を確認した。この結果を「最大透過率」として表１に示した。
【００１６】
また、次のようにして昆虫飛来抑制の効果を評価した。上記の試料シートでサイズ５００ｍｍ×５００ｍｍのものを、それぞれ１５Ｗ捕虫器用蛍光灯の前に設け、さらにこの試料シートの前に飛来昆虫捕獲用のサイズ３００ｍｍ×１３０ｍｍの粘着シートを設けた装置を屋外に設置した。夕方から夜間の間上記の蛍光灯を点灯し、捕獲された昆虫の数をカウントした。別途紫外線吸収剤および蛍光増白剤を含まない透明樹脂シート（ブランクシートと称する）を用意し、上記と同様にして捕獲される昆虫の数をカウントした。この結果より昆虫飛来抑制の効果を「昆虫飛来抑制率」（１−（各試料シートにおいて捕獲された昆虫の数／ブランクシートにおいて捕獲された昆虫の数））として表１に示した。
【００１７】
＜実施例４＞
熱可塑性樹脂として上記（ｂ）を用い、上記実施例と同様にして、試料シートを得た上でその評価を行った。
【表１】
2007119613.tif 000002
【００１８】
表１から明らかなように、本発明に係る実施例１〜４においては、昆虫が飛来する主要な波長領域である３８０〜４１０ｎｍの範囲において、その光が充分に阻止され、優れた昆虫飛来抑制の効果を示している。これに対し、本発明の技術範囲を逸脱する比較例１〜２においては、光の阻止が不十分であり、その結果昆虫飛来を充分には抑制できない結果となっている。